(57)【要約】【課題】  ＰＭの捕集効率をそれほど低下させることなく、圧力損失を大幅に低下させることができるハニカムフィルタを提供すること。【解決手段】  多数のセルがセル壁を隔てて長手方向に並設されたハニカムフィルタであって、上記多数のセルの大部分は、いずれか一方の端部が封止された封止セルであり、上記多数のセルの一部は、両方の端部が開放された開口セルであり、上記開口セルの個数は、上記多数のセルの個数の０．１〜４．９％であることを特徴とするハニカムフィルタ。【選択図】  図３
2011224538.tif 000002
【特許請求の範囲】
【請求項１】
多数のセルがセル壁を隔てて長手方向に並設されたハニカムフィルタであって、
前記多数のセルの大部分は、いずれか一方の端部が封止された封止セルであり、
前記多数のセルの一部は、両方の端部が開放された開口セルであり、
前記開口セルの個数は、前記多数のセルの個数の０．１〜４．９％であることを特徴とするハニカムフィルタ。
【請求項２】
前記開口セルの個数は、前記多数のセルの個数の０．２〜１．１％である請求項１に記載のハニカムフィルタ。
【請求項３】
前記ハニカムフィルタの一方の端面側において、前記多数のセルとして、端部が封止されたセルと、端部が開放されたセルとが交互に配置されており、
前記一方の端面側の端部が封止されたセルは、他方の端面側の端部が開放された前記封止セルであり、
前記一方の端面側の端部が開放されたセルの大部分は、他方の端面側の端部が封止された前記封止セルであり、
前記一方の端面側の端部が開放されたセルの一部は、他方の端面側の端部が開放された前記開口セルである請求項１又は２に記載のハニカムフィルタ。
【請求項４】
ガス入口側及びガス出口側を備えた金属容器と、
前記金属容器内に収容されたハニカムフィルタとを備えた排ガス浄化装置であって、
前記ハニカムフィルタは、多数のセルがセル壁を隔てて長手方向に並設されており、
前記多数のセルの大部分は、いずれか一方の端部が封止された封止セルであり、
前記多数のセルの一部は、両方の端部が開放された開口セルであり、
前記開口セルの個数は、前記多数のセルの個数の０．１〜４．９％であることを特徴とする排ガス浄化装置。
【請求項５】
前記開口セルの個数は、前記多数のセルの個数の０．２〜１．１％である請求項４に記載の排ガス浄化装置。
【請求項６】
前記ハニカムフィルタの一方の端面側において、前記多数のセルとして、端部が封止されたセルと、端部が開放されたセルとが交互に配置されており、
前記一方の端面側の端部が封止されたセルは、他方の端面側の端部が開放された前記封止セルであり、
前記一方の端面側の端部が開放されたセルの大部分は、他方の端面側の端部が封止された前記封止セルであり、
前記一方の端面側の端部が開放されたセルの一部は、他方の端面側の端部が開放された前記開口セルであり、
前記ハニカムフィルタの一方の端面側が、前記金属容器のガス入口側に配置されており、
前記ハニカムフィルタの他方の端面側が、前記金属容器のガス出口側に配置されている請求項４又は５に記載の排ガス浄化装置。
【請求項７】
前記ガスは、ガソリンエンジンから排出された排ガスである請求項４〜６のいずれかに記載の排ガス浄化装置。
【発明の詳細な説明】
【技術分野】
【０００１】
本発明は、ハニカムフィルタ及び排ガス浄化装置に関する。
【背景技術】
【０００２】
近年、環境問題が重視されるようになり、自動車業界では燃費が良く、かつ、環境負荷の小さいエンジンが求められている。
ディーゼルエンジンは、ガソリンエンジンに比べて燃費に優れるという長所がある。一方、スス等のパティキュレート（以下、ＰＭともいう）が発生するため、排ガス浄化装置を搭載して排ガスに含まれるＰＭを浄化する必要がある。
【０００３】
ガソリンエンジンは、ディーゼルエンジンに比べてＰＭの排出量が少ないという長所がある。そのため、通常は、ＰＭを浄化するための排ガス浄化装置を搭載する必要がない。一方、ガソリンエンジンは、ディーゼルエンジンに比べて燃費が劣るという欠点がある。
【０００４】
近年、自動車購入者が自動車の燃費を重視する傾向があることから、ガソリンエンジンの中でも、燃費に優れた直噴ガソリンエンジン（ＧＤＩ：Ｇａｓｏｌｉｎｅ  Ｄｉｒｅｃｔ  Ｉｎｊｅｃｔｉｏｎ）を搭載した自動車台数が増大することが予想されている。しかしながら、直噴ガソリンエンジンから排出される排ガス中には少量のＰＭが含まれており、排ガス浄化装置を搭載して排ガス中のＰＭを浄化する必要があることが予想される。
【０００５】
ディーゼルエンジンから排出される排ガスの浄化に用いられる排ガス浄化装置は、セラミック等の材料からなるハニカムフィルタを金属容器（ケーシング）内に収納することにより作製される。排ガス浄化装置のガス入口側から排ガスを排ガス浄化装置内に導入し、フィルタ内に排ガスを通過させて、排ガス浄化装置のガス出口側から排ガスを排出することによって排ガスを浄化することができる。
【０００６】
このようなフィルタでは、多数のセルが、セル壁を隔てて長手方向に並設されている。また、多数のセルはすべて、いずれか一方の端部が封止されているため、一のセルに流入した排ガスは、必ずセル同士を隔てるセル壁を通過した後、他のセルから流出するようになっている。すなわち、このようなフィルタが排ガス浄化装置に備えられていると、排ガス中に含まれるＰＭは、フィルタを通過する際に、セル壁により捕捉され、その結果、排ガスが浄化される。
【０００７】
特許文献１には、このような構造を有するハニカムフィルタ、及び、ハニカムフィルタをケーシング内に備えた排ガス浄化装置が開示されている。
【先行技術文献】
【特許文献】
【０００８】
【特許文献１】特開２００１−９６１１３号公報
【発明の概要】
【発明が解決しようとする課題】
【０００９】
ガソリンエンジンは、上述したように、ディーゼルエンジンに比べて燃費が劣るという欠点がある。従って、ガソリンエンジンを使用する際には、燃費の悪化を防ぐ必要がある。そのため、ガソリンエンジンから排出される排ガスを浄化することを考えた場合、排ガスを浄化するためのフィルタには、圧力損失が低いことが求められる。一方、ガソリンエンジンから排出される排ガス中に含まれるＰＭの量は微量である。そのため、ガソリンエンジンから排出される排ガスを浄化するためのフィルタにおいては、ディーゼルエンジンから排出される排ガスを浄化するためのフィルタと比べて、ＰＭの捕集効率は低くてもよいと考えられる。すなわち、ガソリンエンジン用のフィルタには、ディーゼルエンジン用のフィルタに比べて、ＰＭの捕集効率を低下させても圧力損失が低いことが求められる。
【００１０】
本発明者は、上述したように、直噴ガソリンエンジンから排出される排ガス中のＰＭを浄化することが必要になる可能性が高いことを踏まえて、直噴ガソリンエンジンから排出される排ガスに代表される、少量のＰＭが含まれる排ガスを浄化するためのハニカムフィルタ、及び、上記ハニカムフィルタを用いた排ガス浄化装置の開発を試みた。
【課題を解決するための手段】
【００１１】
本発明者は、排ガスを浄化する際に、ハニカムフィルタの圧力損失に影響を与える要因について検討した。
ハニカムフィルタの圧力損失に影響を及ぼす主な要因としては、排ガスがフィルタに流入する際の抵抗、排ガスがフィルタから流出する際の抵抗、セル（流入側セル及び流出側セル）を通過する際の摩擦、セル壁を通過する際の抵抗等が挙げられる。
【００１２】
ここで、圧力損失を低下させるための１つの方法として、ハニカムフィルタのセルについて両方の端部を開放することが考えられる。
しかしながら、ハニカムフィルタのセルについて両方の端部を開放すると、圧力損失を低下させることはできるものの、セル壁を通過しない排ガスに含まれるＰＭは、セル壁に捕集されないため、ＰＭの捕集効率は大きく低下してしまう。
【００１３】
そのような中、本発明者は、ハニカムフィルタにおけるＰＭの捕集効率と圧力損失との間の関係を詳細に検討した。その結果、多数のセルの個数に対する、両方の端部が封止されていないセルの個数の割合を所定の範囲にすることによって、多数のセルがすべて交互に封止されている場合に比べてＰＭの捕集効率をそれほど低下させることなく、圧力損失を大幅に低下させることができることを見出し、本発明を完成した。
【００１４】
すなわち、請求項１に記載のハニカムフィルタは、多数のセルがセル壁を隔てて長手方向に並設されたハニカムフィルタであって、
上記多数のセルの大部分は、いずれか一方の端部が封止された封止セルであり、
上記多数のセルの一部は、両方の端部が開放された開口セルであり、
上記開口セルの個数は、上記多数のセルの個数の０．１〜４．９％であることを特徴とする。
【００１５】
請求項１に記載のハニカムフィルタは、多数のセルの一部に、両方の端部が開放された開口セルを有している。従って、排ガスの一部が、開口セルを通過するため、開口セルを有していないハニカムフィルタと比べて圧力損失を低下させることができる。
【００１６】
請求項１に記載のハニカムフィルタでは、開口セルの個数が、多数のセルの個数の０．１〜４．９％である。開口セルの個数が、多数のセルの個数の０．１〜４．９％であると、ＰＭの捕集効率をそれほど低下させることなく、圧力損失を大幅に低下させることができる。
そして、請求項１に記載のハニカムフィルタは、ガソリンエンジンから排出される排ガスに代表される、少量のＰＭが含まれる排ガスを浄化する場合に適している。
開口セルの個数が、多数のセルの個数の０．１％未満であると、圧力損失を低下させる効果が充分に得られない。また、開口セルの個数が、多数のセルの個数の４．９％を超えると、圧力損失を低下させることはできるが、ＰＭの捕集効率が低下しすぎてしまうため、フィルタとしての機能が劣る。
【００１７】
請求項２に記載のハニカムフィルタにおいては、上記開口セルの個数が、上記多数のセル個数の０．２〜１．１％である。
開口セルの個数が、多数のセルの個数の０．２〜１．１％であると、ＰＭの捕集効率を低下させることなく、圧力損失を低下させることができる。
【００１８】
請求項３に記載のハニカムフィルタにおいては、上記ハニカムフィルタの一方の端面側において、上記多数のセルとして、端部が封止されたセルと、端部が開放されたセルとが交互に配置されており、
上記一方の端面側の端部が封止されたセルは、他方の端面側の端部が開放された上記封止セルであり、
上記一方の端面側の端部が開放されたセルの大部分は、他方の端面側の端部が封止された上記封止セルであり、
上記一方の端面側の端部が開放されたセルの一部は、他方の端面側の端部が開放された上記開口セルである。
請求項３に記載のハニカムフィルタでは、端部が開放されたセルが、一方の端面側よりも他方の端面側に多く存在している。そのため、排ガスが、ハニカムフィルタ内を円滑に流通することができると考えられるので、圧力損失をより低下させることができる。
【００１９】
請求項４に記載の排ガス浄化装置は、ガス入口側及びガス出口側を備えた金属容器と、
上記金属容器内に収容されたハニカムフィルタとを備えた排ガス浄化装置であって、
上記ハニカムフィルタは、多数のセルがセル壁を隔てて長手方向に並設されており、
上記多数のセルの大部分は、いずれか一方の端部が封止された封止セルであり、
上記多数のセルの一部は、両方の端部が開放された開口セルであり、
上記開口セルの個数は、上記多数のセルの個数の０．１〜４．９％であることを特徴とする。
【００２０】
請求項４に記載の排ガス浄化装置は、多数のセルの一部に、両方の端部が開放された開口セルを有したハニカムフィルタを備えている。従って、排ガスの一部が、開口セルを通過するため、開口セルを有していないハニカムフィルタを備える排ガス浄化装置と比べて圧力損失を低下させることができる。
【００２１】
請求項４に記載の排ガス浄化装置を構成するハニカムフィルタでは、開口セルの個数が、多数のセルの個数の０．１〜４．９％である。開口セルの個数が、多数のセルの個数の０．１〜４．９％であると、ＰＭの捕集効率をそれほど低下させることなく、圧力損失を大幅に低下させることができる。
開口セルの個数が、多数のセルの個数の０．１％未満であると、圧力損失を低下させる効果が充分に得られない。また、開口セルの個数が、多数のセルの個数の４．９％を超えると、圧力損失を低下させることはできるが、ＰＭの捕集効率が低下しすぎてしまうため、フィルタとしての機能が劣る。
【００２２】
請求項５に記載の排ガス浄化装置では、上記開口セルの個数が、上記多数のセルの個数の０．２〜１．１％である。
開口セルの個数が、多数のセルの個数の０．２〜１．１％であると、ＰＭの捕集効率を低下させることなく、圧力損失を低下させることができる。
【００２３】
請求項６に記載の排ガス浄化装置では、上記ハニカムフィルタの一方の端面側において、上記多数のセルとして、端部が封止されたセルと、端部が開放されたセルとが交互に配置されており、
上記一方の端面側の端部が封止されたセルは、他方の端面側の端部が開放された上記封止セルであり、
上記一方の端面側の端部が開放されたセルの大部分は、他方の端面側の端部が封止された上記封止セルであり、
上記一方の端面側の端部が開放されたセルの一部は、他方の端面側の端部が開放された上記開口セルであり、
上記ハニカムフィルタの一方の端面側が、上記金属容器のガス入口側に配置されており、
上記ハニカムフィルタの他方の端面側が、上記金属容器のガス出口側に配置されている。
請求項６に記載の排ガス浄化装置では、端部が開放されたセルが、ガス入口側に比べてガス出口側に多く存在している。そのため、排ガスが、ハニカムフィルタ内を円滑に流通することができると考えられるので、圧力損失をより大幅に低下させることができる。
【００２４】
請求項７に記載の排ガス浄化装置では、上記ガスは、ガソリンエンジンから排出された排ガスである。
このような排ガス浄化装置は、排ガス中に含まれるＰＭの量が少ないガソリンエンジンから排出される排ガスを浄化する場合に適している。
【図面の簡単な説明】
【００２５】
【図１】図１は、第一実施形態のハニカムフィルタの一例を模式的に示す斜視図である。
【図２】図２は、図１に示したハニカムフィルタを構成するハニカム焼成体の一例を模式的に示す斜視図である。
【図３】図３（ａ）は、図２に示したハニカム焼成体のセル構造を一方の端面側から模式的に示す側面図であり、図３（ｂ）は、図２に示したハニカム焼成体のセル構造を他方の端面側から模式的に示す側面図である。
【図４】図４（ａ）は、図２に示したハニカム焼成体の一方の端面側から流入する排ガスの流れを模式的に示すＡ−Ａ線断面図であり、図４（ｂ）は、図２に示したハニカム焼成体の他方の端面側から流入する排ガスの流れを模式的に示すＡ−Ａ線断面図である。
【図５】図５（ａ）は、第一実施形態のハニカムフィルタの一例を一方の端面側から模式的に示す側面図であり、図５（ｂ）は、図５（ａ）に示したハニカムフィルタを他方の端面側から模式的に示す側面図である。
【図６】図６は、図５（ａ）及び図５（ｂ）に示したハニカムフィルタを製造する際の結束工程の一例を模式的に示す側面図である。
【図７】図７は、本発明の排ガス浄化装置の一例を模式的に示す断面図である。
【図８】図８は、図５（ａ）及び図５（ｂ）に示したハニカムフィルタを製造する際の結束工程において第１のハニカム焼成体と第２のハニカム焼成体とを配置する位置を模式的に示す説明図である。
【図９】図９は、ＰＭの捕集効率測定装置を模式的に示す断面図である。
【図１０】図１０は、圧力損失測定装置を模式的に示す断面図である。
【図１１】図１１は、実施例及び比較例におけるハニカムフィルタが有する多数のセルの個数に対する開口セルの個数の割合とＰＭの捕集効率との関係を示すグラフである。
【図１２】図１２は、実施例及び比較例におけるハニカムフィルタが有する多数のセルの個数に対する開口セルの個数の割合と圧力損失との関係を示すグラフである。
【図１３】図１３（ａ）は、第二実施形態のハニカムフィルタの一例を一方の端面側から模式的に示す斜視図であり、図１３（ｂ）は、図１３（ａ）に示したハニカムフィルタを他方の端面側から模式的に示す斜視図である。
【図１４】図１４（ａ）及び図１４（ｂ）は、図１３（ａ）に示したハニカムフィルタのＢ−Ｂ線断面図である。
【発明を実施するための形態】
【００２６】
（第一実施形態）
以下、本発明のハニカムフィルタ及び排ガス浄化装置の一実施形態である第一実施形態について、図面を参照しながら説明する。
【００２７】
まず、本発明の実施形態に係るハニカムフィルタについて説明する。
図１は、第一実施形態のハニカムフィルタの一例を模式的に示す斜視図である。また、図２は、図１に示したハニカムフィルタを構成するハニカム焼成体の一例を模式的に示す斜視図である。図３（ａ）は、図２に示したハニカム焼成体のセル構造を一方の端面側から模式的に示す側面図であり、図３（ｂ）は、図２に示したハニカム焼成体のセル構造を他方の端面側から模式的に示す側面図である。
【００２８】
図１に示すハニカムフィルタ１０は、一方の端面１４及び他方の端面１５を有している。また、多孔質セラミックからなるハニカム焼成体２０が、接着材層１１を介して複数個結束されてセラミックブロック１３を構成している。そして、セラミックブロック１３の周囲には、排ガスの漏れを防止するためのコート層１２が形成されている。なお、コート層は、必要に応じて形成されていればよい。
このような、複数個のハニカム焼成体が結束されてなるハニカムフィルタは、集合型ハニカムフィルタともいう。
また、ハニカム焼成体２０は、図２に示す形状を有している。
【００２９】
図２に示すハニカム焼成体２０は、一方の端面２４及び他方の端面２５を有している。また、ハニカム焼成体２０には、多数のセル２１ａ、２１ｂ及び２１ｃが、セル壁２３を隔てて長手方向（図２中、矢印ａの方向）に並設されている。
【００３０】
図３（ａ）に示すように、ハニカム焼成体２０の一方の端面２４側においては、端部が封止材２２で封止されたセル２１ａと、端部が開放されたセル２１ｂ又は２１ｃとが交互に配置されている。
そして、図３（ｂ）に示すように、セル２１ａは、ハニカム焼成体２０の他方の端面２５側の端部が開放されている。一方、ハニカム焼成体２０の一方の端面２４側の端部が開放されたセルについて、大部分のセルであるセル２１ｂは、ハニカム焼成体２０の他方の端面２５側の端部が封止材２２で封止されており、一部のセルであるセル２１ｃは、ハニカム焼成体２０の他方の端面２５側の端部が開放されている。
そのため、ハニカム焼成体２０の他方の端面２５側においては、開口セル２１ｃの個数の分だけ、ハニカム焼成体２０の一方の端面２４側よりも端部が開放されたセルが多く存在している。
【００３１】
このように、ハニカム焼成体２０に設けられている多数のセルの大部分は、ハニカム焼成体２０のいずれか一方の端部が封止された封止セルとなっており、多数のセルの一部は、ハニカム焼成体２０の両方の端部が開放された開口セルとなっている。すなわち、図２、図３（ａ）及び図３（ｂ）に示すハニカム焼成体２０においては、セル２１ａ及びセル２１ｂが封止セルであり、セル２１ｃが開口セルである。
なお、セル２１ａのように、ハニカム焼成体２０の一方の端面２４側の端部が封止された封止セルを第１の封止セルともいい、また、セル２１ｂのように、ハニカム焼成体２０の他方の端面２５側の端部が封止された封止セルを第２の封止セルともいうこととする。
【００３２】
なお、本発明において、封止セルの個数は、ハニカムフィルタ又はハニカム焼成体が有する多数のセルの個数から開口セルの個数を除いた個数に一致する。従って、本明細書においては、例えば、開口セルの個数が、多数のセルの個数の０．１〜４．９％であるとき、「多数のセルの一部」とは、「多数のセルの個数の０．１〜４．９％」を意味し、「多数のセルの大部分」とは、「多数のセルの個数の９５．１〜９９．９％」を意味する。
【００３３】
また、本実施形態のハニカムフィルタを構成するハニカム焼成体には、ハニカム焼成体が複数個結束されてなるハニカムフィルタ全体における開口セルの個数が、ハニカムフィルタ全体が有する多数のセルの個数の０．１〜４．９％となるように開口セルが設けられている。なお、ハニカムフィルタ全体における開口セルの個数が、ハニカムフィルタ全体が有する多数のセルの個数の０．２〜１．１％となるように開口セルが設けられていることが望ましい。
ハニカム焼成体に開口セルが設けられていると、ハニカム焼成体に開口セルが設けられていない場合と比べて圧力損失を低下させることができる。
開口セルの個数が、多数のセルの個数の０．１％未満であると、圧力損失を低下させる効果が充分に得られない。また、開口セルの個数が、多数のセルの個数の４．９％を超えると、圧力損失を低下させることはできるが、ＰＭの捕集効率が低下しすぎてしまうため、フィルタとしての機能が劣る。
特に、開口セルの個数が、多数のセルの個数の０．２〜１．１％である場合、ＰＭの捕集効率を低下させることなく、圧力損失を大幅に低下させることができる。
【００３４】
例えば、図２、図３（ａ）及び図３（ｂ）に示したような、縦１８個、横１８個の計３２４個のセルを有するハニカム焼成体が、１６個結束されることにより構成されるハニカムフィルタを考えた場合、ハニカムフィルタ全体における開口セルの個数が、５〜２２０個程度となるように、ハニカム焼成体に開口セルが設けられていることが望ましい。この際、開口セルが設けられたハニカム焼成体１個と、開口セルが設けられていないハニカム焼成体１５個とを結束させてもよいし、所定の個数の開口セルが設けられたハニカム焼成体と、開口セルが設けられていないハニカム焼成体とを所定の個数結束させてもよい。さらに、ハニカムフィルタを構成するハニカム焼成体が有する開口セルの個数は、すべてのハニカム焼成体について同一でもよいし、それぞれ異なっていてもよい。
【００３５】
次に、ハニカム焼成体に流入する排ガスの流れについて説明する。
図４（ａ）は、図２に示したハニカム焼成体の一方の端面側から流入する排ガスの流れを模式的に示すＡ−Ａ線断面図であり、図４（ｂ）は、図２に示したハニカム焼成体の他方の端面側から流入する排ガスの流れを模式的に示すＡ−Ａ線断面図である。
なお、図４（ａ）及び図４（ｂ）では、図２に示したハニカム焼成体２０のＡ−Ａ線断面を模式的に示しており、ハニカム焼成体２０が有する縦方向のセルの個数を模式的に９個としている。
【００３６】
図４（ａ）に示すように、ハニカム焼成体２０の一方の端面２４側から第２の封止セル２１ｂに流入した排ガスＧ１は、第１の封止セル２１ａと第２の封止セル２１ｂとを隔てるセル壁２３を通過した後、第１の封止セル２１ａから流出するようになっている。従って、セル壁２３は、ＰＭ等を捕集するためのフィルタとして機能する。
一方、ハニカム焼成体２０の一方の端面２４側から開口セル２１ｃに流入した排ガスＧ２は、そのまま開口セル２１ｃを通過する。
【００３７】
また、図４（ｂ）に示すように、ハニカム焼成体２０の他方の端面２５側から第１の封止セル２１ａに流入した排ガスＧ３は、第１の封止セル２１ａと第２の封止セル２１ｂとを隔てるセル壁２３を通過した後、第２の封止セル２１ｂから流出するようになっている。従って、セル壁２３は、ＰＭ等を捕集するためのフィルタとして機能する。
一方、ハニカム焼成体２０の他方の端面２５側から開口セル２１ｃに流入した排ガスＧ４は、そのまま開口セル２１ｃを通過する。
【００３８】
このように、ハニカム焼成体２０のいずれかの端面２４又は２５側から流入した排ガスにおいては、大部分の排ガスＧ１及びＧ３は、セル壁２３を通過し、一部の排ガスＧ２及びＧ４は、そのまま開口セルを通過する。
【００３９】
本実施形態のハニカムフィルタは、複数のハニカム焼成体が、接着材層を介して結束されたものである。
なお、複数のハニカム焼成体のうち、少なくとも１つのハニカム焼成体は、上述したような、多数のセルの一部に開口セルを有するハニカム焼成体である。従って、本実施形態のハニカムフィルタは、多数のセルの一部に開口セルを有するハニカム焼成体のみから構成されていてもよいし、開口セルを有していないハニカム焼成体を含んでいてもよい。
【００４０】
図５（ａ）は、第一実施形態のハニカムフィルタの一例を一方の端面側から模式的に示す側面図であり、図５（ｂ）は、図５（ａ）に示したハニカムフィルタを他方の端面側から模式的に示す側面図である。
ハニカムフィルタ１０では、図２、図３（ａ）及び図３（ｂ）に示したハニカム焼成体２０が、接着材層１１を介して複数個結束されている。なお、図５（ａ）及び図５（ｂ）においては、１つのハニカム焼成体２０が有するセルの個数を模式的に縦９個、横９個としている。
また、図５（ａ）及び図５（ｂ）では、後述するように、ハニカムフィルタ１０の外周に切削加工が施されているため、ハニカムフィルタ１０の外周部に位置するハニカム焼成体の断面形状（その長手方向に垂直な断面の形状）は、４本の直線で囲まれた形状ではない。そのため、ハニカムフィルタ１０は、４本の直線で囲まれた断面形状を有するハニカム焼成体２０、２本の直線と１本の曲線とで囲まれた断面形状を有するハニカム焼成体２６、及び、３本の直線と１本の曲線とで囲まれた断面形状を有するハニカム焼成体２７という３種類のハニカム焼成体からなると考えることもできる。
【００４１】
ハニカムフィルタ１０を構成するハニカム焼成体２０、２６及び２７は、図２、図３（ａ）及び図３（ｂ）に示したハニカム焼成体２０の一方の端面２４（端部が封止されたセルと端部が開放されたセルとが交互に配置されている側の端面）同士が、すべて同じ向き（ハニカムフィルタ１０の一方の端面１４側）に配置されるように結束されている。
【００４２】
そのため、ハニカムフィルタ１０は、ハニカムフィルタ１０の一方の端面１４側の端部が封止され、かつ、ハニカムフィルタ１０の他方の端面１５側の端部が開放された第１の封止セル２１ａ、ハニカムフィルタ１０の一方の端面１４側の端部が開放され、かつ、ハニカムフィルタ１０の他方の端面１５側の端部が封止された第２の封止セル２１ｂ、及び、ハニカムフィルタ１０の両方の端部が開放された開口セル２１ｃを有している。
【００４３】
ハニカムフィルタ１０の一方の端面１４側においては、端部が封止されたセル２１ａと、端部が開放されたセル２１ｂ又は２１ｃとが交互に配置されている。
一方、ハニカムフィルタ１０の他方の端面１５側においては、開口セル２１ｃの個数の分だけ、ハニカムフィルタ１０の一方の端面１４側よりも端部が開放されたセルが多く存在している。
【００４４】
本実施形態のハニカムフィルタにおいては、開口セルの個数は、多数のセルの個数の０．１〜４．９％であることを特徴としている。また、開口セルの個数が、多数のセルの個数の０．２〜１．１％であることが望ましい。
【００４５】
なお、本明細書において、ハニカムフィルタが有する多数のセルの個数に対する開口セルの個数の割合を求める場合、多数のセルの個数には、後述する切削加工によって一部が欠けたセルの個数は含まないこととする。
これを図５（ａ）を参照して説明する。セル２１ｄは、ハニカムフィルタ１０の外周部に存在するセルであり、四角形ではない断面形状を有する。セル２１ｄのように、ハニカムフィルタ１０の外周部に存在するセルのほとんどは、セルの断面形状が四角形ではない。一方、ハニカムフィルタ１０の外周部以外に存在するセルについては、セルの断面形状が四角形である。このように、ハニカムフィルタの外周部に存在するセルであって、ハニカムフィルタの外周部以外に存在するセルと異なる断面形状を有するセルを「一部が欠けたセル」という。
従って、図５（ａ）に示したハニカムフィルタにおいて、多数のセルの個数は、断面形状が四角形である封止セル２１ａ及び２１ｂの個数、並びに、開口セル２１ｃの個数を合わせた個数である。
【００４６】
次に、本実施形態のハニカムフィルタの製造方法の一例について説明する。なお、ここでは、図５（ａ）及び図５（ｂ）に示したハニカムフィルタを製造する方法について説明する。
まず、セラミック原料を成形することにより、多数のセルがセル壁を隔てて長手方向に並設された柱状のハニカム成形体を作製する成形工程を行う。
具体的には、まず、セラミック粉末として炭化ケイ素粉末と、有機バインダと液状の可塑剤と潤滑剤と水とを混合することにより、ハニカム成形体製造用のセラミック原料（湿潤混合物）を調製する。
続いて、上記湿潤混合物を押出成形機に投入し、押出成形した後、所定の長さに切断する切断処理を行うことにより、所定の形状を有する生のハニカム成形体を作製する。
続いて、マイクロ波乾燥機、熱風乾燥機、誘電乾燥機、減圧乾燥機、真空乾燥機、凍結乾燥機等を用いて生のハニカム成形体を乾燥させる乾燥処理を行うことにより、乾燥させたハニカム成形体を作製する。
【００４７】
続いて、乾燥させたハニカム成形体の所定のセルに封止材ペーストを充填して上記セルを目封じする封止工程を行う。
図２、図３（ａ）及び図３（ｂ）に示したハニカム焼成体を例にして封止工程を説明する。まず、ハニカム成形体の一方の端面側において、端部が封止されたセルと端部が開放されたセルとが交互に配置されるように、所定のセルの端部に封止材となる封止材ペーストを充填する。次に、ハニカム成形体の一方の端面側の端部に封止材ペーストを充填していないセルに対して、大部分のセルについては、他方の端面側の端部に封止材ペーストを充填し、一部のセルについては、他方の端面側の端部にも封止材ペーストを充填しない。また、ハニカム成形体の一方の端面側の端部に封止材ペーストを充填したセルについては、他方の端面側の端部に封止材ペーストを充填しない。
ここで、封止材ペーストとしては、上記湿潤混合物と同様の組成のものを用いることができる。
【００４８】
次に、封止処理を行ったハニカム成形体を焼成することにより、ハニカム焼成体を作製する焼成工程を行う。
封止工程の後、セルの端部が封止されたハニカム成形体中の有機物を脱脂炉中で加熱して除去する脱脂処理を行い、その後、焼成処理を行うことにより、図２、図３（ａ）及び図３（ｂ）に示したようなハニカム焼成体を作製することができる。
なお、セルの端部に充填された封止材ペーストは、加熱により焼成され、封止材となる。
また、切断処理、乾燥処理、封止処理、脱脂処理、及び、焼成処理の条件は、従来からハニカム焼成体を作製する際に用いられている条件を適用することができる。
【００４９】
次に、複数個のハニカム焼成体間に接着材層を形成して、複数個のハニカム焼成体を接着材層を介して接着する結束工程を行う。
図６は、図５（ａ）及び図５（ｂ）に示したハニカムフィルタを製造する際の結束工程の一例を模式的に示す側面図である。
結束工程では、例えば、図６に示すように、ハニカム焼成体２０が斜めに傾斜した状態で積み上げることができるように、上部の断面がＶ字形状に構成された台１００の上に、ハニカム焼成体２０を傾斜した状態で載置する。その後、上側を向いたハニカム焼成体２０の２つの側面２８ａ、２８ｂに、接着材ペースト１６を均一な厚さで塗布する。そして、この接着材ペースト１６の上に、順次他のハニカム焼成体２０を積層する工程を繰り返す。
このとき、ハニカム焼成体２０において、端部が封止されたセルと端部が開放されたセルとが交互に配置されている一方の端面２４が、すべて同じ向きに配置されるようにハニカム焼成体２０を積層する。
このような方法により、ハニカム焼成体の側面に接着材ペーストが塗布されてなるハニカム焼成体の集合体を作製する。
なお、図６においては、１つのハニカム焼成体２０が有するセルの個数を模式的に縦５個、横５個としている。
【００５０】
接着材ペーストとしては、例えば、アルミナファイバ等の無機繊維と、炭化ケイ素等の無機粒子と、シリカゾル等の無機バインダとを含むペースト等を用いる。また、接着材ペーストには、さらにウィスカが含まれていてもよい。
【００５１】
続いて、ハニカム焼成体の集合体を乾燥機等を用いて加熱して、接着材ペーストを乾燥固化させることによって、ハニカム焼成体間に接着材層が形成されたセラミックブロックを作製する乾燥固化工程を行う。
【００５２】
その後、セラミックブロックに切削加工を施す外周加工工程を行う。
具体的には、セラミックブロックに対して、ダイヤモンドカッターを用いて切削加工を施すことにより、外周が略円柱状に加工されたセラミックブロックを作製する。
【００５３】
続いて、外周が略円柱状に加工されたセラミックブロックの外周面にコート材ペーストを塗布し、上記コート材ペーストを乾燥固化させることによりコート層を形成するコート層形成工程を行う。
まず、外周が略円柱状に加工されたセラミックブロックの外周面にコート材ペーストを塗布する。次に、コート材ペーストを乾燥固化させることにより、外周面にコート層が形成されたハニカムフィルタを作製する。
ここで、コート材ペーストとしては、上記接着材ペーストと同じ材料からなるものを使用することができる。
以上の工程によって、本実施形態のハニカムフィルタ（図５（ａ）及び図５（ｂ）参照）を製造することができる。
【００５４】
続いて、本発明の実施形態に係る排ガス浄化装置について説明する。
本実施形態の排ガス浄化装置には、上述した本実施形態のハニカムフィルタが用いられている。
【００５５】
図７は、本発明の排ガス浄化装置の一例を模式的に示す断面図である。
図７に示す排ガス浄化装置３０は、ガス入口側３３及びガス出口側３４を備えた金属容器３１と、金属容器３１内に収容されたハニカムフィルタ１０とを備えている。
排ガス浄化装置３０では、ハニカムフィルタ１０として、図５（ａ）及び図５（ｂ）に示したハニカムフィルタが用いられている。上述したように、ハニカムフィルタ１０の一方の端面１４側は、端部が封止材２２で封止されたセル２１ａと、端部が開放されたセル２１ｂ又は２１ｃとが交互に配置されている。一方、ハニカムフィルタ１０の他方の端面１５側は、開口セル２１ｃの個数の分だけ、ハニカムフィルタ１０の一方の端面１４側よりも端部が開放されたセルが多く存在している。排ガス浄化装置３０では、ハニカムフィルタ１０の一方の端面１４側が、金属容器３１のガス入口側３３に配置されており、ハニカムフィルタ１０の他方の端面１５側が、金属容器３１のガス出口側３４に配置されている。
【００５６】
また、ハニカムフィルタ１０と金属容器３１との間には、保持シール材３２が配設されており、保持シール材３２によりハニカムフィルタ１０が保持されている。
保持シール材は、主にアルミナ等の無機繊維からなる平面視略矩形状のマット状の部材である。
【００５７】
さらに、金属容器３１のガス入口側３３には、直噴ガソリンエンジン等の内燃機関から排出された排ガスを排ガス浄化装置３０内に導入するための導入管が接続される。一方、金属容器３１のガス出口側３４には、排ガス浄化装置３０内を通過した排ガスを外部に排出する排出管が接続される。
【００５８】
次に、このようなハニカムフィルタ１０を備えた排ガス浄化装置３０を用いて排ガスを浄化する方法について、図７を参照して以下に説明する。
図７に示したように、内燃機関から排出され、ガス入口側３３から排ガス浄化装置３０に流入した排ガス（図７中、排ガスをＧ５及びＧ６で示し、排ガスの流れを矢印で示す）は、ハニカムフィルタ１０の一方の端面１４側からハニカムフィルタ１０に流入する。ハニカムフィルタ１０の一方の端面１４側においては、排ガスＧ５は、第２の封止セル２１ｂに流入し、排ガスＧ６は、開口セル２１ｃに流入する。
このうち、第２の封止セル２１ｂに流入した排ガスＧ５は、第１の封止セル２１ａと第２の封止セル２１ｂとを隔てるセル壁２３を通過する。この際、排ガスＧ５中のＰＭが、セル壁２３で捕集され、排ガスＧ５が浄化される。
浄化された排ガスＧ５は、第１の封止セル２１ａに流入し、ハニカムフィルタ１０の他方の端面１５側からハニカムフィルタ１０の外に排出される。そして、排ガスＧ５は、排ガス浄化装置３０のガス出口側３４から排ガス浄化装置３０の外に排出される。
【００５９】
開口セル２１ｃに流入した排ガスＧ６は、そのまま開口セル２１ｃを通過し、ハニカムフィルタ１０の他方の端面１５側からハニカムフィルタ１０の外に排出される。そして、排ガスＧ６は、排ガス浄化装置３０のガス出口側３４から排ガス浄化装置３０の外に排出される。
【００６０】
このように、排ガス浄化装置３０では、大部分の排ガスである排ガスＧ５は浄化される。一方、一部の排ガスである排ガスＧ６は、開口セル２１ｃを通過する。そのため、排ガス浄化装置３０においては、開口セルを有していないハニカムフィルタを備える排ガス浄化装置と比べて圧力損失が低くなる。
【００６１】
また、排ガス浄化装置３０では、ハニカムフィルタ１０全体が有する多数のセルの個数に対する開口セルの個数が、所定の割合であるため、ＰＭの捕集効率をそれほど低下させることなく、圧力損失を大幅に低下させることができる。
そのため、本実施形態の排ガス浄化装置は、ガソリンエンジンから排出される排ガスを浄化するためのガソリンパティキュレートフィルタとして用いることができる。
【００６２】
本実施形態の排ガス浄化装置では、金属容器内に、本実施形態のハニカムフィルタが１つ収容されていてもよいし、他の触媒担体として用いられるハニカム構造体と一緒に配置されていてもよい。
【００６３】
以下、本実施形態の排ガス浄化装置の製造方法について説明する。
上記の方法で製造した本実施形態のハニカムフィルタを金属容器内に配置する。例えば、図７に示した排ガス浄化装置を製造する場合、ハニカムフィルタにおいて、端部が封止されたセルと端部が開放されたセルとが交互に配置されている一方の端面側が金属容器のガス入口側になるように、他方の端面側が金属容器のガス出口側になるように金属容器内に配置する。
具体的には、保持シール材として、主に無機繊維からなる平面視略矩形状のマットを準備し、このマットをハニカムフィルタに巻き付ける。そして、略円筒状の金属容器にマットが巻き付けられたハニカムフィルタを圧入することによって排ガス浄化装置とすることができる。
また、金属容器を、第一の金属容器及び第二の金属容器の２つの部品に分離可能な形状としておき、無機繊維からなるマットを巻き付けたハニカムフィルタを第一の金属容器上に載置した後に第二の金属容器を被せて密封することによって排ガス浄化装置とすることもできる。
【００６４】
以下、本実施形態のハニカムフィルタ及び排ガス浄化装置の作用効果について説明する。
（１）本実施形態のハニカムフィルタにおいては、ハニカムフィルタに設けられている多数のセルの大部分は、いずれか一方の端部が封止された封止セルであり、多数のセルの一部は、両方の端部が開放された開口セルである。
多数のセルの一部に、両方の端部が開放された開口セルを有していると、排ガスの一部が、開口セルを通過するため、開口セルを有していないハニカムフィルタと比べて圧力損失を低下させることができる。
【００６５】
（２）本実施形態のハニカムフィルタにおいては、開口セルの個数が、ハニカムフィルタに設けられている多数のセルの個数の０．１〜４．９％である。
開口セルの個数が、多数のセルの個数の０．１〜４．９％であると、ＰＭの捕集効率をそれほど低下させることなく、圧力損失を大幅に低下させることができる。
【００６６】
（３）本実施形態のハニカムフィルタにおいては、一方の端面側において、端部が封止されたセルと、端部が開放されたセルとが交互に配置されており、上記一方の端面側の端部が封止されたセルは、他方の端面側の端部が開放されており、上記一方の端面側の端部が開放されたセルの大部分は、他方の端面側の端部が封止されており、上記一方の端面側の端部が開放されたセルの一部は、他方の端面側の端部が開放されている。
つまり、本実施形態のハニカムフィルタでは、端部が開放されたセルが、一方の端面側よりも他方の端面側に多く存在している。そのため、排ガスが、ハニカムフィルタ内を円滑に流通することができると考えられるので、圧力損失をより低下させることができる。
【００６７】
（４）本実施形態の排ガス浄化装置には、本実施形態のハニカムフィルタが用いられており、ハニカムフィルタの、端部が封止されたセルと端部が開放されたセルとが交互に配置された一方の端面側が、ガス入口側に配置されており、ハニカムフィルタの他方の端面側が、ガス出口側に配置されている。
つまり、本実施形態の排ガス浄化装置では、端部が開放されたセルが、ガス入口側に比べてガス出口側に多く存在している。そのため、排ガスが、ハニカムフィルタ内を円滑に流通することができると考えられるので、圧力損失をより大幅に低下させることができる。
【００６８】
（５）本実施形態の排ガス浄化装置では、ガソリンエンジンから排出される排ガスを浄化する。
ガソリンエンジンから排出される排ガスに含まれるＰＭの量は、ディーゼルエンジンから排出される排ガスに含まれるＰＭの量に比べて少ない。そのため、ＰＭの捕集効率をそれほど低下させることなく、圧力損失を大幅に低下させることができるハニカムフィルタを備えた本実施形態の排ガス浄化装置を用いることによって、圧力損失の増加に起因する燃費の悪化を防ぐことができるとともに、排ガスに含まれるＰＭを充分に捕集することができる。
【００６９】
（６）本実施形態の排ガス浄化装置では、金属容器内に、１つのハニカムフィルタが収容されている。
本実施形態の排ガス浄化装置を用いて、ガソリンエンジンから排出される排ガスを浄化する場合、排ガスに含まれるＰＭの量は少ないため、ハニカムフィルタの個数が１つであっても、ＰＭを充分に捕集することができる。
また、複数のハニカムフィルタを金属容器内に収容する必要がないため、排ガス浄化装置全体のサイズを小さくすることができる。
【実施例】
【００７０】
以下、本発明の第一実施形態をより具体的に開示した実施例を示す。なお、本発明はこの実施例のみに限定されるものではない。
【００７１】
（１）ハニカムフィルタの製造
（実施例１）
平均粒子径２２μｍの炭化ケイ素の粗粉末５２．８重量％と、平均粒子径０．５μｍの炭化ケイ素の微粉末２２．６重量％とを混合し、得られた混合物に対して、アクリル樹脂２．１重量％、有機バインダ（メチルセルロース）４．６重量％、潤滑剤（日油社製  ユニルーブ）２．８重量％、グリセリン１．３重量％、及び、水１３．８重量％を加えて混練して湿潤混合物を得た。そして、湿潤混合物を押出成形した後、切断することにより、図２、図３（ａ）及び図３（ｂ）に示した形状と略同様の形状であって、セルを封止していない生のハニカム成形体を作製した。次に、マイクロ波乾燥機を用いて上記生のハニカム成形体を乾燥させることにより、乾燥させたハニカム成形体を作製した。
【００７２】
乾燥させたハニカム成形体の所定のセルに、上記湿潤混合物と同様の組成の封止材ペーストを充填してセルの封止を行った。
本実施例では、後述するように、１個の開口セルを有する第１のハニカム焼成体、及び、開口セルを有さない第２のハニカム焼成体を作製する。そして、第１のハニカム焼成体となるハニカム成形体には、第１の封止を行い、一方、第２のハニカム焼成体となるハニカム成形体には、第２の封止を行った。
第１の封止では、まず、乾燥させたハニカム成形体の一方の端面側において、端部が封止されたセルと端部が開放されたセルとが交互に配置されるように、所定のセルの端部に封止材ペーストを充填した。次に、乾燥させたハニカム成形体の一方の端面側の端部に封止材ペーストを充填していないセルのうち、１個のセルについては、他方の端面側の端部にも封止材ペーストを充填せず、残りのセルについては、他方の端面側の端部に封止材ペーストを充填した。また、乾燥させたハニカム成形体の一方の端面側の端部に封止材ペーストを充填したセルについては、他方の端面側の端部に封止材ペーストを充填しなかった。
第２の封止では、まず、乾燥させたハニカム成形体の一方の端面側において、端部が封止されたセルと端部が開放されたセルとが交互に配置されるように、所定のセルの端部に封止材ペーストを充填した。次に、乾燥させたハニカム成形体の一方の端面側の端部に封止材ペーストを充填していないセルのすべてについて、他方の端面側の端部に封止材ペーストを充填した。
セルの封止を行った後、封止材ペーストを充填したハニカム成形体を再び乾燥機を用いて乾燥させた。
【００７３】
セルの封止を行ったハニカム成形体を焼成用治具に載置した後、４００℃で脱脂処理を行い、さらに、常圧のアルゴン雰囲気下２２００℃、３時間の条件で焼成処理を行うことにより、気孔率が４２％、平均気孔径が１１μｍ、大きさが３４．３ｍｍ×３４．３ｍｍ×１５０ｍｍ、セルの数（セル密度）が３１．０個／ｃｍ２（２００個／ｉｎｃｈ２）、セル壁の厚さが０．４ｍｍ（１６ｍｉｌ）の炭化ケイ素焼結体からなる第１のハニカム焼成体及び第２のハニカム焼成体を作製した。
なお、第１の封止を行った第１のハニカム焼成体のセル構造は、図３（ａ）及び図３（ｂ）に示したセル構造と同様であり、１個の開口セルが存在している。
一方、第２の封止を行った第２のハニカム焼成体のセル構造は、ハニカム焼成体の両端面側において図３（ａ）に示したセル構造と同様であり、端部が封止されたセルと、端部が開放されたセルとが交互に配置されている。
【００７４】
なお、各実施例及び比較例においては、上記第１の封止を行ったハニカム焼成体のように、開口セルを有するハニカム焼成体を第１のハニカム焼成体ということとする。また、上記第２の封止を行ったハニカム焼成体のように、開口セルを有していないハニカム焼成体を第２のハニカム焼成体ということとする。
【００７５】
次に、平均繊維長２０μｍ、平均繊維径２μｍのアルミナファイバ３０重量％、平均粒子径０．６μｍの炭化ケイ素粒子２１重量％、シリカゾル（固形分３０重量％）１５重量％、カルボキシメチルセルロース５．６重量％、及び、水２８．４重量％を含む耐熱性の接着材ペーストを調製した。
そして、第１のハニカム焼成体を５個、第２のハニカム焼成体を１１個用いて、図６に示したように、ハニカム焼成体の側面に接着材ペーストを塗布し、この接着材ペーストを介して第１のハニカム焼成体又は第２のハニカム焼成体を縦４個、横４個の計１６個接着させる結束工程を行うことにより、ハニカム焼成体の集合体を作製した。
【００７６】
図８は、図５（ａ）及び図５（ｂ）に示したハニカムフィルタを製造する際の結束工程において第１のハニカム焼成体と第２のハニカム焼成体とを配置する位置を模式的に示す説明図である。
ハニカム焼成体の集合体を構成する１６個のハニカム焼成体の位置を、図８に示すように位置１０１ａ〜１０１ｐとした場合、第１のハニカム焼成体が、位置１０１ｆ、１０１ｇ、１０１ｊ、１０１ｋ及び１０１ｏに配置され、第２のハニカム焼成体が、残りの位置（１０１ａ〜１０１ｅ、１０１ｈ、１０１ｉ、１０１ｌ〜１０１ｎ及び１０１ｐ）に配置されるように第１のハニカム焼成体及び第２のハニカム焼成体を積層した。
また、第１のハニカム焼成体については、端部が封止されたセルと端部が開放されたセルとが交互に配置されている端面が、すべて同じ向きに配置されるように第１のハニカム焼成体を積層した。
【００７７】
さらに、ハニカム焼成体の集合体を１２０℃で加熱して、接着材ペーストを乾燥固化させることにより、厚さが１．０ｍｍの接着材層が形成された四角柱状のセラミックブロックを作製した。
【００７８】
次に、ダイヤモンドカッターを用いて、セラミックブロックの外周を切断することにより、外周が円柱状に加工されたセラミックブロックを作製した。
次に、外周が円柱状に加工されたセラミックブロックの外周面にコート材ペーストを塗布し、コート材ペースト層を形成した。そして、このコート材ペースト層を１２０℃で乾燥固化させてコート層を形成することにより、外周にコート層が形成された直径１４３．８ｍｍ×長さ１５０ｍｍの円柱状のハニカムフィルタを製造した。
この際、コート材ペーストとしては、上記接着材ペーストと同一の組成のペーストを使用した。
【００７９】
実施例１で製造したハニカムフィルタは、５個の開口セルを有していた。そして、開口セルの個数は、ハニカムフィルタが有する多数のセルの個数（約４５００個）の０．１％であった。
【００８０】
（実施例２）
まず、実施例１と同様の方法により、１個の開口セルを有する第１のハニカム焼成体、及び、開口セルを有していない第２のハニカム焼成体を作製した。
次に、第１のハニカム焼成体を１０個、第２のハニカム焼成体を６個用いて、実施例１と同様の方法により、ハニカム焼成体の集合体を作製した。この際、図８において、第１のハニカム焼成体が、位置１０１ｂ、１０１ｅ〜１０１ｌ及び１０１ｏに配置され、第２のハニカム焼成体が、残りの位置（位置１０１ａ、１０１ｃ、１０１ｄ、１０１ｍ、１０１ｎ及び１０１ｐ）に配置されるように第１のハニカム焼成体及び第２のハニカム焼成体を積層した。
その後、実施例１と同様にしてハニカムフィルタを製造した。
実施例２で製造したハニカムフィルタが有する開口セルの個数は、１０個であり、ハニカムフィルタが有する多数のセルの個数（約４５００個）に対する開口セルの個数の割合は０．２％であった。
【００８１】
（実施例３〜７）
第１のハニカム焼成体が有する開口セルの個数を表１に示すように変更することによって、ハニカムフィルタが有する開口セルの個数、及び、ハニカムフィルタが有する多数のセルの個数に対する開口セルの個数の割合を表１に示すように変更した他は、実施例２と同様にしてハニカムフィルタを製造した。
実施例３〜７のハニカムフィルタが有する多数のセルの個数（約４５００個）に対する開口セルの個数の割合は、それぞれ、１．１％、２．２％、３．３％、４．４％、４．９％であった。
【００８２】
（比較例１）
まず、実施例１と同様の方法により、２３個の開口セルを有する第１のハニカム焼成体、及び、開口セルを有していない第２のハニカム焼成体を作製した。
次に、第１のハニカム焼成体を１０個、第２のハニカム焼成体を６個用いて、実施例２と同様の方法により、ハニカム焼成体の集合体を作製した。
その後、実施例１と同様にしてハニカムフィルタを製造した。
比較例１で製造したハニカムフィルタが有する開口セルの個数は、２３０個であり、ハニカムフィルタが有する多数のセルの個数（約４５００個）に対する開口セルの個数の割合は５．１％であった。
【００８３】
（比較例２）
第１のハニカム焼成体を用いず、第２のハニカム焼成体を１６個用いてハニカム焼成体の集合体を作製した他は、実施例１と同様にしてハニカムフィルタを製造した。
比較例２で製造したハニカムフィルタでは、すべてのセルが交互に封止されており、開口セルは存在しなかった。すなわち、ハニカムフィルタが有する多数のセルの個数（約４５００個）に対する開口セルの個数の割合は０％である。
【００８４】
（２）ハニカムフィルタの特性評価
実施例１〜７並びに比較例１及び２で製造したハニカムフィルタにおいて、ＰＭの捕集効率及び圧力損失を評価した。
なお、ＰＭの捕集効率及び圧力損失を評価するために、実施例１〜７並びに比較例１及び２で製造したハニカムフィルタを備えた排ガス浄化装置を製造し、この排ガス浄化装置を用いてＰＭの捕集効率及び圧力損失を測定した。
【００８５】
（２−１）排ガス浄化装置の作製
実施例１〜７並びに比較例１及び２で製造したハニカムフィルタにアルミナからなるマット状の保持シール材を巻き付け、金属容器内に配置することによって排ガス浄化装置を作製した。
なお、実施例１〜７及び比較例１で製造したハニカムフィルタを金属容器内に配置する際には、ハニカムフィルタにおいて、端部が封止されたセルと端部が開放されたセルとが交互に配置されている一方の端面側を金属容器のガス入口側に、他方の端面側を金属容器のガス出口側に配置した。
【００８６】
（２−２）ＰＭの捕集効率の測定
ＰＭの捕集効率の測定は、図９に示すようなＰＭの捕集効率測定装置を用いて行った。図９は、ＰＭの捕集効率測定装置を模式的に示す断面図である。
ＰＭの捕集効率測定装置４０は、１．６Ｌのコモンレール式ディーゼルエンジン４１の排ガス管４２に、排ガス浄化装置３０のガス入口側３３を配置している。さらに、ＰＭの捕集効率測定装置４０は、ハニカムフィルタ１１０を流通する前の排ガスをサンプリングするサンプラー４３と、ハニカムフィルタ１１０を流通した後の排ガスをサンプリングするサンプラー４４と、サンプラー４３又は４４によりサンプリングされた排ガスを希釈する希釈器４５と、希釈された排ガスに含まれるパティキュレートの量を測定するＰＭカウンタ４６（ＴＳＩ社製、凝集粒子カウンタ３０２２Ａ−Ｓ）とを備えており、走査型モビリティ粒径分析装置（Ｓｃａｎｎｉｎｇ  Ｍｏｂｉｌｉｔｙ  Ｐａｒｔｉｃｌｅ  Ｓｉｚｅｒ  ＳＭＰＳ）として構成されている。
なお、ＰＭの捕集効率の測定は、測定時間が短縮され、また、精度良く測定することができるように、排ガス中のＰＭ含有量が多いディーゼルエンジンを用いて行った。
【００８７】
そして、エンジン４１の回転数が２５００ｍｉｎ−１、トルクが４０Ｎｍとなるようにエンジン４１を２時間運転し、エンジン４１からの排ガスをハニカムフィルタ１１０に流通させた。このとき、ハニカムフィルタ１１０を流通する前のＰＭ量Ｐ０と、ハニカムフィルタ１１０を通過した後のＰＭ量Ｐ１とをＰＭカウンタ４６を用いて、ＰＭ粒子数から把握した。そして、下記計算式（１）を用いてＰＭの捕集効率を算出した。
ＰＭの捕集効率（％）＝（Ｐ０−Ｐ１）／Ｐ０×１００・・・（１）
ＰＭの捕集効率の測定結果を表１に示す。
【００８８】
（２−３）圧力損失の測定
圧力損失の測定は、図１０に示すような圧力損失測定装置を用いて行った。図１０は、圧力損失測定装置を模式的に示す断面図である。
圧力損失測定装置５０は、送風機５１の排ガス管５２に、排ガス浄化装置３０のガス入口側３３を配置し、ハニカムフィルタ１１０の前後の圧力の検出が可能になるように圧力計５３が取り付けられている。
【００８９】
ガス（空気）の流通量が７５０ｍ３／ｈになるように送風機５１を運転し、運転開始から５分後の差圧（圧力損失）を測定した。
圧力損失の測定結果を表１に示す。
【００９０】
実施例１〜７並びに比較例１及び２のハニカムフィルタについて、第１のハニカム焼成体が有する開口セルの個数、ハニカム焼成体の集合体を構成する第１のハニカム焼成体及び第２のハニカム焼成体の個数、ハニカムフィルタが有する開口セルの個数、ハニカムフィルタが有する多数のセルの個数に対する開口セルの個数の割合、ＰＭの捕集効率の測定結果、並びに、圧力損失の測定結果をまとめて表１に示した。
また、実施例１〜７並びに比較例１及び２におけるＰＭの捕集効率の測定結果から、ハニカムフィルタが有する多数のセルの個数に対する開口セルの個数の割合とＰＭの捕集効率との関係を図１１のグラフに示した。さらに、実施例１〜７並びに比較例１及び２における圧力損失の測定結果から、ハニカムフィルタが有する多数のセルの個数に対する開口セルの個数の割合と圧力損失との関係を図１２のグラフに示した。
なお、表１、図１１のグラフ及び図１２のグラフでは、「ハニカムフィルタが有する多数のセルの個数に対する開口セルの個数の割合」を単に「開口セルの割合」と記載している。
【００９１】
【表１】
2011224538.tif 000003
【００９２】
まず、ＰＭの捕集効率を測定した結果、比較例２のように、ハニカムフィルタが有する多数のセルの個数に対する開口セルの個数の割合が０％である場合、すなわち、ハニカムフィルタが開口セルを有していない場合、ＰＭの捕集効率は、９９．９％であった。
一方、実施例１〜７のように、ハニカムフィルタが有する多数のセルの個数に対する開口セルの個数の割合が０．１〜４．９％である場合、ＰＭの捕集効率は、６０〜９９％であった。つまり、ハニカムフィルタが開口セルを有している場合、ハニカムフィルタが開口セルを有していない場合と比べてＰＭの捕集効率が低下することがわかる。
一方、比較例１のように、ハニカムフィルタが有する多数のセルの個数に対する開口セルの個数の割合が５．１％である場合、ＰＭの捕集効率は、５９％であった。
【００９３】
また、図１１より、ＰＭの捕集効率は、ハニカムフィルタが有する多数のセルの個数に対する開口セルの個数の割合の増加に対して、略直線的に低下することがわかる。
【００９４】
次に、圧力損失を測定した結果を示す。比較例２のように、ハニカムフィルタが有する多数のセルの個数に対する開口セルの個数の割合が０％である場合、すなわち、ハニカムフィルタが開口セルを有していない場合、圧力損失は、５．５ｋＰａと高い値であった。
一方、実施例１〜７のように、ハニカムフィルタが有する多数のセルの個数に対する開口セルの個数の割合が０．１〜４．９％である場合、圧力損失は、３．０〜４．８ｋＰａであった。つまり、ハニカムフィルタが開口セルを有している場合、ハニカムフィルタが開口セルを有していない場合と比べて圧力損失が低下することがわかる。
一方、比較例１のように、ハニカムフィルタが有する多数のセルの個数に対する開口セルの個数の割合が５．１％である場合、圧力損失は、２．９ｋＰａであった。
【００９５】
また、図１２より、ハニカムフィルタが有する多数のセルの個数に対する開口セルの個数の割合が０．２〜１．１％である場合、ハニカムフィルタが有する多数のセルの個数に対する開口セルの個数の割合が増加すれば、圧力損失が大幅に低下することがわかる。
【００９６】
以上より、ハニカムフィルタに開口セルを設け、多数のセルの個数に対する開口セルの個数の割合を０．１〜４．９％とすることによって、ＰＭの捕集効率をそれほど低下させることなく、圧力損失を大幅に低下させることができることがわかった。
特に、ハニカムフィルタが有する多数のセルの個数に対する開口セルの個数の割合が０．２〜１．１％である場合、ＰＭの捕集効率については、９１〜９８％と高い値を維持しつつ、圧力損失については、３．８〜４．４ｋＰａと低い値を得ることができた。
【００９７】
なお、ＰＭの捕集効率が６０％以上、圧力損失が５ｋＰａ以下であれば、ガソリンエンジンから排出される排ガスに代表される、少量のＰＭが含む排ガスを浄化するためのハニカムフィルタとして実用的に使用することができるレベルであると考えることができる。そのため、開口セルを所定の割合で有するハニカムフィルタは、ガソリンパティキュレートフィルタとして用いることができると考えられる。
【００９８】
（第二実施形態）
以下、本発明の一実施形態である第二実施形態について説明する。
本実施形態では、ハニカムフィルタが、１つのハニカム焼成体からなる。このような、１つのハニカム焼成体からなるハニカムフィルタは、一体型ハニカムフィルタともいう。
【００９９】
図１３（ａ）は、第二実施形態のハニカムフィルタの一例を一方の端面側から模式的に示す斜視図であり、図１３（ｂ）は、図１３（ａ）に示したハニカムフィルタを他方の端面側から模式的に示す斜視図である。図１４（ａ）及び図１４（ｂ）は、図１３（ａ）に示したハニカムフィルタのＢ−Ｂ線断面図である。
【０１００】
図１３（ａ）に示すハニカムフィルタ６０は、一方の端面６４及び他方の端面６５を有している。また、ハニカムフィルタ６０は、多数のセル７１ａ、７１ｂ及び７１ｃがセル壁７３を隔てて長手方向に並設された柱状の１つのハニカム焼成体からなるセラミックブロック６３を有し、セラミックブロック６３の周囲にコート層６２が形成されてなる。なお、コート層は、必要に応じて形成されていればよい。
一体型ハニカムフィルタを構成するハニカム焼成体の主な構成材料としては、コージェライトやチタン酸アルミニウムを用いることができる。
【０１０１】
図１３（ａ）及び図１３（ｂ）に示すように、ハニカムフィルタ６０は、一方の端面６４側の端部が封止材７２で封止され、かつ、他方の端面側６５の端部が開放された第１の封止セル７１ａと、一方の端面６４側の端部が開放され、かつ、他方の端面６５側の端部が封止材７２で封止された第２の封止セル７１ｂと、一方の端面６４側と他方の端面６５側の両方の端部が開放された開口セル７１ｃとを有している。
【０１０２】
そして、ハニカムフィルタ６０の一方の端面６４側においては、端部が封止されたセル７１ａと、端部が開放されたセル７１ｂ又は７１ｃとが交互に配置されている。
一方、ハニカムフィルタ６０の他方の端面６５側においては、開口セル７１ｃの個数の分だけ、ハニカムフィルタ６０の一方の端面６４側よりも端部が開放されたセルが多く存在している。
このように、ハニカムフィルタ６０においては、多数のセルの大部分は、いずれか一方の端部が封止された封止セルとなっており、多数のセルの一部は、両方の端部が開放された開口セルとなっている。
【０１０３】
さらに、本実施形態のハニカムフィルタにおいては、第一実施形態のハニカムフィルタと同様、開口セルの個数は、多数のセルの個数の０．１〜４．９％であることを特徴としている。また、開口セルの個数が、多数のセルの個数の０．２〜１．１％であることが望ましい。
ハニカムフィルタに開口セルが設けられていると、ハニカムフィルタに開口セルが設けられていない場合と比べて圧力損失を低下させることができる。
開口セルの個数が、多数のセルの個数の０．１％未満であると、圧力損失を低下させる効果が充分に得られない。また、開口セルの個数が、多数のセルの個数の４．９％を超えると、圧力損失を低下させることはできるが、ＰＭの捕集効率が低下しすぎてしまうため、フィルタとしての機能が劣る。
特に、開口セルの個数が、多数のセルの個数の０．２〜１．１％である場合、ＰＭの捕集効率を低下させることなく、圧力損失を大幅に低下させることができる。
【０１０４】
次に、ハニカムフィルタに流入する排ガスの流れについて説明する。
図１４（ａ）に示すように、ハニカムフィルタ６０の一方の端面６４側から第２の封止セル７１ｂに流入した排ガスＧ７は、第１の封止セル７１ａと第２の封止セル７１ｂとを隔てるセル壁７３を通過した後、第１の封止セル７１ａから流出するようになっている。従って、セル壁７３は、ＰＭ等を捕集するためのフィルタとして機能する。
一方、ハニカムフィルタ６０の一方の端面６４側から開口セル７１ｃに流入した排ガスＧ８は、そのまま開口セル７１ｃを通過する。
【０１０５】
また、図１４（ｂ）に示すように、ハニカムフィルタ６０の他方の端面６５側から第１の封止セル７１ａに流入した排ガスＧ９は、第１の封止セル７１ａと第２の封止セル７１ｂとを隔てるセル壁７３を通過した後、第２の封止セル７１ｂから流出するようになっている。従って、セル壁７３は、ＰＭ等を捕集するためのフィルタとして機能する。
一方、ハニカムフィルタ６０の他方の端面６５側から開口セル７１ｃに流入した排ガスＧ１０は、そのまま開口セル７１ｃを通過する。
【０１０６】
このように、ハニカムフィルタ６０のいずれかの端面６４又は６５側から流入した排ガスにおいては、大部分の排ガスＧ７及びＧ９は、セル壁７３を通過し、一部の排ガスＧ８及びＧ１０は、そのまま開口セルを通過する。
【０１０７】
本実施形態の排ガス浄化装置は、このようなハニカムフィルタを、端部が封止されたセルと端部が開放されたセルとが交互に配置されている端面側を金属容器のガス入口側に、他方の端面側を金属容器のガス出口側に配置してなる排ガス浄化装置である。本実施形態の排ガス浄化装置では、第一実施形態の排ガス浄化装置を用いた場合と同様にして排ガスを浄化する。
【０１０８】
本実施形態のハニカムフィルタを製造する場合には、押出成形により成形するハニカム成形体の大きさが、第一実施形態において説明したハニカム成形体の大きさに比べて大きく、その外形が異なる他は、第一実施形態と同様にしてハニカム成形体を作製する。
【０１０９】
その他の工程は、第一実施形態におけるハニカムフィルタの製造工程とほぼ同様である。ただし、本実施形態では、ハニカムフィルタが１つのハニカム焼成体からなるため、結束工程を行う必要はなく、外周加工工程を行う必要もない。
【０１１０】
そして、製造したハニカムフィルタを用いて、第一実施形態と同様にして排ガス浄化装置を製造することができる。
本実施形態のハニカムフィルタ及び排ガス浄化装置においても、第一実施形態において説明した効果（１）〜（６）を発揮することができる。
【０１１１】
（その他の実施形態）
第一実施形態及び第二実施形態に示したハニカムフィルタでは、ハニカムフィルタの一方の端面側において、端部が封止されたセルと、端部が開放されたセルとが交互に配置されている。しかし、本発明のハニカムフィルタにおいては、多数のセルの個数に対する開口セルの個数の割合が、所定の範囲であればよく、開口セルが設けられている位置は特に限定されない。そのため、ハニカムフィルタの両方の端面側において、端部が封止されたセルと端部が開放されたセルとが交互に配置されていなくてもよい。
【０１１２】
また、第一実施形態及び第二実施形態に示した排ガス浄化装置では、ハニカムフィルタの一方の端面側において、端部が封止されたセルと、端部が開放されたセルとが交互に配置されたハニカムフィルタを用いて、上記一方の端面側を金属容器のガス入口側に、他方の端面側を金属容器のガス出口側に配置している。しかし、本発明の排ガス浄化装置においては、セルの一部に開口セルを有するハニカムフィルタを用いていればよく、また、ハニカムフィルタを配置する向きについても特に限定されない。
【０１１３】
本発明のハニカムフィルタが、集合型ハニカムフィルタである場合、集合型ハニカムフィルタを構成するハニカム焼成体については、ハニカムフィルタ全体として所定の割合の開口セルが設けられている限り、開口セルが設けられているハニカム焼成体の個数は特に限定されない。
例えば、集合型ハニカムフィルタを構成するすべてのハニカム焼成体に開口セルが設けられていてもよいし、集合型ハニカムフィルタを構成するハニカム焼成体の１つだけに開口セルが設けられていてもよい。
【０１１４】
本発明のハニカムフィルタの形状は、略円柱状に限定されるものではなく、略楕円柱状、略多角柱状等の任意の柱の形状であればよい。
【０１１５】
本発明のハニカムフィルタにおいて、集合型ハニカムフィルタを構成するハニカム焼成体及び一体型ハニカムフィルタを構成するハニカム焼成体の気孔率は、特に限定されないが、３５〜６０％であることが望ましい。
ハニカム焼成体の気孔率が３５％未満であると、ハニカムフィルタがすぐに目詰まりを起こすことがある。一方、ハニカム焼成体の気孔率が６０％を超えると、ハニカムフィルタの強度が低下して容易に破壊されることがある。
【０１１６】
また、集合型ハニカムフィルタを構成するハニカム焼成体及び一体型ハニカムフィルタを構成するハニカム焼成体の平均気孔径は、５〜３０μｍであることが望ましい。
ハニカム焼成体の平均気孔径が５μｍ未満であると、パティキュレートが容易に目詰まりを起こすことがある。一方、ハニカム焼成体の平均気孔径が３０μｍを超えると、パティキュレートが気孔を通り抜けてしまい、該パティキュレートを捕集することができず、フィルタとして機能することができないことがある。
【０１１７】
なお、上記気孔率及び気孔径は、例えば、水銀圧入法、アルキメデス法、走査型電子顕微鏡（ＳＥＭ）による測定等の従来公知の方法により測定することができる。
【０１１８】
ハニカム焼成体のセル壁の厚さは、特に限定されないが、０．２〜０．４ｍｍであることが望ましい。
セル壁の厚さが０．２ｍｍ未満であると、セル壁の厚さが薄くなり、ハニカム焼成体の強度を保つことができなくなるおそれがある。一方、セル壁の厚さが０．４ｍｍを超えると、ハニカムフィルタの圧力損失の上昇を引き起こす場合がある。
【０１１９】
ハニカム焼成体の長手方向に垂直な断面におけるセル密度は、特に限定されないが、望ましい下限は、３１．０個／ｃｍ２（２００個／ｉｎｃｈ２）、望ましい上限は、９３．０個／ｃｍ２（６００個／ｉｎｃｈ２）、より望ましい下限は、３８．８個／ｃｍ２（２５０個／ｉｎｃｈ２）、より望ましい上限は、７７．５個／ｃｍ２（５００個／ｉｎｃｈ２）である。
なお、上述したように、多数のセルの個数は、封止セルの個数と開口セルの個数とを合わせた個数であり、他のセルの断面形状と異なる断面形状を有するセルの個数は含まない。
【０１２０】
本発明のハニカムフィルタにおいて、各セルのハニカム焼成体の長手方向に垂直な断面の形状は、略四角形に限定されるものではなく、例えば、略円形、略楕円形、略五角形、略六角形、略台形、又は、略八角形等の任意の形状であればよい。また、種々の形状を混在させてもよい。
【０１２１】
集合型ハニカムフィルタを製造する際の結束工程は、接着材ペーストを各ハニカム焼成体の側面に塗布する方法以外に、例えば、作製するセラミックブロック（又はハニカム焼成体の集合体）の形状と略同形状の型枠内に各ハニカム焼成体を仮固定した状態とし、接着材ペーストを各ハニカム焼成体間に注入する方法等によって行ってもよい。
【０１２２】
また、集合型ハニカムフィルタを製造する際に、断面形状が異なる複数種類のハニカム焼成体を作製し、複数種類のハニカム焼成体を組み合わせて、ハニカム焼成体が接着材層を介して複数個結束されてなるセラミックブロックを作製することにより、外周加工工程を省略してもよい。
例えば、以下のような断面形状が異なる３種類のハニカム焼成体を作製してもよい。第１のハニカム焼成体は、断面形状が２本の直線と１本の円弧とで囲まれた形状である。第２のハニカム焼成体は、断面形状が３本の直線と１本の円弧とで囲まれた形状である。第３のハニカム焼成体は、断面形状が４本の直線で囲まれた形状（略四角形）である。断面形状の異なるこれら３種類のハニカム焼成体は、押出形成において用いるダイスの形状を変更することにより作製することができる。そして、第１のハニカム焼成体を８個、第２のハニカム焼成体及び第３のハニカム焼成体をそれぞれ４個ずつ組み合わせることにより、略円柱状のハニカムフィルタを作製することができる。
【０１２３】
集合型ハニカムフィルタを構成するハニカム焼成体及び一体型ハニカムフィルタを構成するハニカム焼成体の構成材料の主成分は、炭化ケイ素に限定されるわけではなく、他のセラミック原料として、例えば、窒化アルミニウム、窒化ケイ素、窒化ホウ素、窒化チタン等の窒化物セラミック、炭化ジルコニウム、炭化チタン、炭化タンタル、炭化タングステン等の炭化物セラミック、アルミナ、ジルコニア、コージェライト、ムライト、チタン酸アルミニウム等の酸化物セラミック等のセラミック粉末が挙げられる。
集合型ハニカムフィルタを構成するハニカム焼成体の構成材料の主成分としては、これらの中で、非酸化物セラミックが好ましく、炭化ケイ素が特に好ましい。耐熱性、機械強度、熱伝導率等に優れるからである。なお、上述したセラミックに金属ケイ素を配合したケイ素含有セラミック、上述したセラミックがケイ素やケイ酸塩化合物で結合されたセラミック等のセラミック原料も構成材料として挙げられ、これらの中では、炭化ケイ素に金属ケイ素が配合されたもの（ケイ素含有炭化ケイ素）が望ましい。
特に、炭化ケイ素を６０重量％以上含むケイ素含有炭化ケイ素質セラミックが望ましい。
また、一体型ハニカムフィルタを構成するハニカム焼成体の構成材料の主成分としては、コージェライト又はチタン酸アルミニウムが望ましい。
【０１２４】
集合型ハニカムフィルタを構成するハニカム焼成体及び一体型ハニカムフィルタを構成するハニカム焼成体を製造する際に用いられる湿潤混合物に含まれる有機バインダとしては、特に限定されず、例えば、メチルセルロース、カルボキシメチルセルロース、ヒドロキシエチルセルロース、ポリエチレングリコール等が挙げられる。これらのなかでは、メチルセルロースが望ましい。有機バインダの配合量は、通常、セラミック粉末１００重量部に対して、１〜１０重量部が望ましい。
【０１２５】
湿潤混合物に含まれる可塑剤としては、特に限定されず、例えば、グリセリン等が挙げられる。
また、湿潤混合物に含まれる潤滑剤としては、特に限定されず、例えば、ポリオキシエチレンアルキルエーテル、ポリオキシプロピレンアルキルエーテル等のポリオキシアルキレン系化合物等が挙げられる。
潤滑剤の具体例としては、例えば、ポリオキシエチレンモノブチルエーテル、ポリオキシプロピレンモノブチルエーテル等が挙げられる。
なお、可塑剤、潤滑剤は、場合によっては、湿潤混合物に含まれていなくてもよい。
【０１２６】
また、湿潤混合物を調製する際には、分散媒液を使用してもよく、分散媒液としては、例えば、水、ベンゼン等の有機溶媒、メタノール等のアルコール等が挙げられる。
さらに、湿潤混合物中には、成形助剤が添加されていてもよい。
成形助剤としては特に限定されず、例えば、エチレングリコール、デキストリン、脂肪酸、脂肪酸石鹸、ポリアルコール等が挙げられる。
【０１２７】
さらに、湿潤混合物には、必要に応じて酸化物系セラミックを成分とする微小中空球体であるバルーンや、球状アクリル粒子、グラファイト等の造孔剤を添加してもよい。
バルーンとしては特に限定されず、例えば、アルミナバルーン、ガラスマイクロバルーン、シラスバルーン、フライアッシュバルーン（ＦＡバルーン）、ムライトバルーン等が挙げられる。これらの中では、アルミナバルーンが望ましい。
【０１２８】
第一実施形態では、セルを封止する封止材ペーストとして、湿潤混合物と同様のものを用いている。しかし、封止材ペーストとしては、特に限定されず、後工程を経て製造される封止材の気孔率が、３０〜７５％となるものが望ましい。
【０１２９】
接着材ペースト及びコート材ペーストに含まれる無機バインダとしては、例えば、シリカゾル、アルミナゾル等が挙げられる。これらは、単独で用いてもよく、２種以上を併用してもよい。無機バインダの中では、シリカゾルが望ましい。
【０１３０】
接着材ペースト及びコート材ペーストに含まれる有機バインダとしては、例えば、ポリビニルアルコール、メチルセルロース、エチルセルロース、カルボキシメチルセルロース等が挙げられる。これらは、単独で用いてもよく、２種以上を併用してもよい。有機バインダの中では、カルボキシメチルセルロースが望ましい。
【０１３１】
接着材ペースト及びコート材ペーストに含まれる無機繊維としては、例えば、シリカ−アルミナ、ムライト、アルミナ、シリカ等のセラミックファイバー等が挙げられる。これらは、単独で用いてもよく、２種以上を併用してもよい。無機繊維の中では、アルミナファイバが望ましい。
【０１３２】
接着材ペースト及びコート材ペーストに含まれる無機粒子としては、例えば、炭化物粒子、窒化物粒子等が挙げられる。具体的には、炭化ケイ素粒子、窒化ケイ素粒子、窒化ホウ素粒子等が挙げられる。これらは、単独で用いてもよく、２種以上を併用してもよい。無機粒子の中では、熱伝導性に優れる炭化ケイ素粒子が望ましい。
【０１３３】
さらに、接着材ペースト及びコート材ペーストには、必要に応じて酸化物系セラミックを成分とする微小中空球体であるバルーンや、球状アクリル粒子、グラファイト等の造孔剤を添加してもよい。バルーンとしては特に限定されず、例えば、アルミナバルーン、ガラスマイクロバルーン、シラスバルーン、フライアッシュバルーン（ＦＡバルーン）、ムライトバルーン等が挙げられる。これらの中では、アルミナバルーンが望ましい。
【０１３４】
本発明のハニカムフィルタのセル壁には、触媒が担持されていてもよい。
ハニカムフィルタのセル壁にＣＯ、ＨＣ及びＮＯｘ等の排ガス中の有害なガス成分を浄化することが可能となる触媒を担持させることにより、触媒反応により排ガス中の有害なガス成分を充分に浄化することが可能となる。また、ＰＭの燃焼を助ける触媒をハニカムフィルタのセル壁に担持させることにより、ＰＭをより容易に燃焼除去することが可能となる。
【０１３５】
上記触媒の担持は、ハニカムフィルタのセル壁に対して行ってもよく、ハニカム焼成体のセル壁に行ってもよい。
触媒を担持させる場合には、ハニカムフィルタ又はハニカム焼成体のセル壁の表面に高い比表面積のアルミナ膜を形成し、このアルミナ膜の表面に助触媒、及び、白金等の触媒を付与することが望ましい。
【０１３６】
ハニカムフィルタのセル壁の表面にアルミナ膜を形成する方法としては、例えば、Ａｌ（ＮＯ３）３等のアルミニウムを含有する金属化合物の溶液をハニカムフィルタに含浸させて加熱する方法、アルミナ粉末を含有する溶液をハニカムフィルタに含浸させて加熱する方法等を挙げることができる。
上記アルミナ膜に助触媒を付与する方法としては、例えば、Ｃｅ（ＮＯ３）３等の希土類元素等を含有する金属化合物の溶液をハニカムフィルタに含浸させて加熱する方法等を挙げることができる。
上記アルミナ膜に触媒を付与する方法としては、例えば、ジニトロジアンミン白金硝酸溶液（［Ｐｔ（ＮＨ３）２（ＮＯ２）２］ＨＮＯ３、白金濃度約４．５３重量％）等をハニカムフィルタのセル壁に含浸させて加熱する方法等を挙げることができる。
また、予め、アルミナ粒子に触媒を付与して、触媒が付与されたアルミナ粉末を含有する溶液をハニカムフィルタのセル壁に含浸させて加熱する方法で触媒を付与してもよい。
【符号の説明】
【０１３７】
１０、６０、１１０  ハニカムフィルタ
１４、６４  ハニカムフィルタの一方の端面
１５、６５  ハニカムフィルタの他方の端面
２１ａ、２１ｂ、７１ａ、７１ｂ  封止セル
２１ｃ、７１ｃ  開口セル
２３、７３  セル壁
２４  ハニカム焼成体の一方の端面
２５  ハニカム焼成体の他方の端面
３０  排ガス浄化装置
３１  金属容器
３３  ガス入口側
３４  ガス出口側
【図１】
2011224538.tif 000004
【図２】
2011224538.tif 000005
【図３】
2011224538.tif 000006
【図４】
2011224538.tif 000007
【図５】
2011224538.tif 000008
【図６】
2011224538.tif 000009
【図７】
2011224538.tif 000010
【図８】
2011224538.tif 000011
【図９】
2011224538.tif 000012
【図１０】
2011224538.tif 000013
【図１１】
2011224538.tif 000014
【図１２】
2011224538.tif 000015
【図１３】
2011224538.tif 000016
【図１４】
2011224538.tif 000017